(57)【要約】  本明細書において提示される態様は、容器からの改善された放出特性を有するロウ配合物及びキャンドルを提供する。【特許請求の範囲】
【請求項１】
以下、
ａ）パラフィンロウ、
ｂ）ステアリン酸、
ｃ）ポリエチレン、
ｄ）少なくとも１種の微結晶ロウ、
ｅ）少なくとも１種の直鎖アルコール、及び
ｆ）揮発性活性物質
を含むロウ配合物。
【請求項２】
パラフィンロウが、ロウ配合物の５０質量％〜９５質量％の量で存在する、請求項１に記載のロウ配合物。
【請求項３】
ステアリン酸が、ロウ配合物の５質量％〜２０質量％の量で存在する、請求項１に記載のロウ配合物。
【請求項４】
少なくとも１種の直鎖アルコールが、ロウ配合物の０．１％〜０．６％（ｗ／ｗ）の量で存在する、請求項１に記載のロウ配合物。
【請求項５】
ポリエチレンが、ロウ配合物の０．０５質量％〜５質量％の量で存在する、請求項１に記載のロウ配合物。
【請求項６】
少なくとも１種の微結晶ロウが、ロウ配合物の０．１質量％〜５質量％の量で存在する、請求項１に記載のロウ配合物。
【請求項７】
請求項１に記載のロウ配合物を含むキャンドル。
【請求項８】
さらに容器を含み、キャンドルが容器内に配置されている、請求項７に記載のキャンドル。
【請求項９】
ロウ配合物が、室温で固体であり、かつロウ配合物の一部が、少なくとも１つのキャンドルを燃焼させた場合に固体から液体へ相変化し、かつ少なくとも１つのキャンドルの温度が、ロウ配合物の融点を超えて上昇し、その際、液体であるロウ配合物の一部が、少なくとも１つのキャンドルが燃焼停止後にロウ配合物の融点未満に冷えた場合に液体から固体へ相変化し、少なくとも１種の微結晶ロウ、又はポリエチレン、又は少なくとも１種の微結晶ロウとポリエチレンの双方が、キャンドルが燃焼停止後にロウ配合物の融点未満に冷えた場合にロウ配合物を容器の内面から引き剥がすことを可能にする十分な量でロウ配合物中に存在する、請求項７に記載のキャンドル。
【請求項１０】
ポリエチレンの十分な量が、ロウ配合物の０．０５質量％〜５質量％である、請求項９に記載のキャンドル。
【請求項１１】
少なくとも１種の微結晶ロウの十分な量が、ロウ配合物の０．１質量％〜５質量％である、請求項９に記載のキャンドル。
【請求項１２】
以下、
ａ）パラフィンロウ、ステアリン酸、ポリエチレン、少なくとも１種の微結晶ロウ、少なくとも１種の直鎖アルコール、及び揮発性活性物質を混合し、それによりロウ配合物を形成すること、及び
ｂ）ロウ配合物からキャンドルを形成すること
を含む方法であって、ポリエチレンが、キャンドルが燃焼停止後にロウ配合物の融点未満に冷えた場合にロウ配合物を容器の内面から引き剥がすことを可能にする十分な量でロウ配合物中に存在し、少なくとも１種の微結晶ロウが、キャンドルが燃焼停止後にロウ配合物の融点未満に冷えた場合にロウ配合物を容器の内面から引き剥がすことを可能にする十分な量でロウ配合物中に存在する、前記方法。
【請求項１３】
ポリエチレンの十分な量が、ロウ配合物の０．０５質量％〜５質量％である、請求項１２に記載の方法。
【請求項１４】
少なくとも１種の微結晶ロウの十分な量が、ロウ配合物の０．１質量％〜５質量％である、請求項１２に記載の方法。
【請求項１５】
パラフィンロウが、ロウ配合物の５０質量％〜９５質量％の量で存在する、請求項１２に記載の方法。
【発明の詳細な説明】
【技術分野】
【０００１】
関連出願の相互参照
本出願は、２０１７年６月６日に出願された米国仮特許出願番号第６２／５１５，９１４号（U.S. Provisional Patent Application Serial No. 62/515,914）、及び２０１７年１０月２５日に出願された欧州特許出願番号第１７１９８３６３．８号（European Patent Application Serial No. 17198363.8）に対して優先権を主張し、その全記載内容は参照をもってその全体を本明細書に組み込まれたものとする。
【０００２】
技術分野
本明細書において提示される種々の態様は、容器からの改善された放出特性を有するロウ配合物及びキャンドルに関する。
【０００３】
背景技術
容器中で使用するために形成されたロウ配合物、例えばボーティブキャンドル（奉納ロウソク）用配合物の燃焼後の残留物は、しばしば容器から除去することが困難であり、燃焼残留物の除去が不可能であるか、又は使用者に損傷をもたらす可能性がある。したがって、燃焼後の残留物を容器から容易に除去できるロウを配合する必要がある。
【０００４】
要約
本明細書において提示される一態様は、
ａ）パラフィンロウ、
ｂ）ステアリン酸、
ｃ）ポリエチレン、
ｄ）少なくとも１種の微結晶ロウ、
ｅ）少なくとも１種の直鎖アルコール、及び
ｆ）揮発性活性物質
を含むロウ配合物を提供する。
【０００５】
一態様において、パラフィンは、ロウ配合物の５０質量％〜９５質量％の量で存在する。
【０００６】
一態様において、ステアリン酸は、ロウ配合物の５質量％〜２０質量％の量で存在する。
【０００７】
一態様において、少なくとも１種の直鎖アルコールは、ロウ配合物の０．１％〜０．６％（ｗ／ｗ）の量で存在する。
【０００８】
一態様において、ポリエチレンは、ロウ配合物の０．０５質量％〜５質量％の量で存在する。
【０００９】
一態様において、少なくとも１種の微結晶ロウは、ロウ配合物の０．１質量％〜５質量％の量で存在する。
【００１０】
本明細書において提示した一態様は、本明細書において提供されるある態様に従ったロウ配合物を含むキャンドルを提供する。
【００１１】
一態様において、本明細書において提供されるある態様に従ったロウ配合物を含む少なくとも１つのキャンドルを含む容器を提供する。
【００１２】
一態様において、ロウ配合物は、室温で固体であり、かつロウ配合物の一部は、少なくとも１つのキャンドルを燃焼させた場合に固体から液体へ相変化し、かつ少なくとも１つのキャンドルの温度は、ロウ配合物の融点を超えて上昇し、その際、液体であるロウ配合物の一部が、少なくとも１つのキャンドルが燃焼停止後にロウ配合物の融点未満に冷えた場合に液体から固体へ相変化し、少なくとも１種の微結晶ロウ、又はポリエチレン、又は少なくとも１種の微結晶ロウとポリエチレンの双方が、キャンドルが燃焼停止後にロウ配合物の融点未満に冷えた場合にロウ配合物を容器の内面から引き剥がすことを可能にする十分な量でロウ配合物中に存在する。
【００１３】
一態様において、ポリエチレンは、キャンドルが燃焼停止後に配合物の融点未満に冷えた場合にロウ配合物を容器の内面から引き剥がすことを可能にする十分な量でロウ配合物中に存在する。
【００１４】
一態様において、少なくとも１種の微結晶ロウは、キャンドルが燃焼停止後にロウ配合物の融点未満に冷えた場合にロウ配合物を容器の内面から引き剥がすことを可能にする十分な量で配合物中に存在する。
【００１５】
一態様において、ポリエチレンの十分な量は、ロウ配合物の０．０５質量％〜５質量％である。
【００１６】
一態様において、少なくとも１種の微結晶ロウの十分な量は、ロウ配合物の０．１質量％〜５質量％である。
【００１７】
本明細書において提示される一態様は、
ａ）パラフィンロウ、ステアリン酸、ポリエチレン、少なくとも１種の微結晶ロウ、少なくとも１種の直鎖アルコール、及び揮発性活性物質を混合し、それによりロウ配合物を形成すること、及び
ｂ）ロウ配合物からキャンドルを形成すること
を含む方法を提供し、その際、ポリエチレンは、キャンドルが燃焼停止後にロウ配合物の融点未満に冷えた場合にロウ配合物を容器の内面から引き剥がすことを可能にする十分な量でロウ配合物中に存在し、少なくとも１種の微結晶ロウは、キャンドルが燃焼停止後にロウ配合物の融点未満に冷えた場合にロウ配合物を容器の内面から引き剥がすことを可能にする十分な量でロウ配合物中に存在する。
【００１８】
一態様において、ポリエチレンの十分な量は、ロウ配合物の０．０５質量％〜５質量％である。
【００１９】
一態様において、少なくとも１種の微結晶ロウの十分な量は、ロウ配合物の０．１質量％〜５質量％である。
【図面の簡単な説明】
【００２０】
【図１】図１は、本明細書において提示したある態様に従った配合物を使用して製造した見本のキャンドルを示す。
【図２】図２は、本明細書において提示したある態様に従った配合物を使用して製造した見本のキャンドルを示す。
【図３】図３は、本明細書において提示したある態様に従った配合物を使用して製造した見本のキャンドルを示す。
【図４】図４は、本明細書において提示したある態様に従った配合物を使用して製造した見本のキャンドルを示す。
【００２１】
発明の詳細な説明
以下の記載において、例示として示される実施されうる特定の実施形態が参照される。これらの実施形態は、当業者が本明細書に記載される本発明を実施できるように詳細に記載されており、かつ他の実施形態を利用してもよく、本明細書に提示された態様の範囲から逸脱することなく論理的な変更を行ってもよいことを理解すべきである。したがって、例示的な実施形態の以下の説明は、限定的な意味で解釈されるべきではなく、本明細書において提示される種々の態様の範囲は、添付の特許請求の範囲によって定義される。
【００２２】
要約は、読者が技術的開示の本質及び要旨を迅速に確認できるように３７Ｃ．Ｆ．Ｒ．§１．７２（ｂ）に準拠するために提供される。要約は、特許請求の範囲又は意味を解釈又は制限するために使用されないという理解の下で提示される。
【００２３】
容器中で使用するために形成されたロウ配合物、例えばボーティブキャンドル（奉納ロウソク）用配合物の燃焼後の残留物は、しばしば容器から除去することが困難であり、燃焼残留物の除去が不可能であるか、又は使用者に損傷をもたらす可能性がある。したがって、燃焼後の残留物を容器から容易に除去できるロウ配合物を提供する必要がある。
【００２４】
全国ろうそく協会（Ｎａｔｉｏｎａｌ Ｃａｎｄｌｅ Ａｓｓｏｃｉａｔｉｏｎ）は、主な安全上の危険は、消費者が燃えたロウ配合物を含む容器から「使用済みロウの残留物」を除去する場合に損傷することであることを述べている。消費者は、鋭利な物を使用して燃焼後の残留物を引き剥がしており、それは容器の損傷又は破損をもたらしうる。
【００２５】
あらゆる特定の理論に限定されることを意図することなく、燃焼後の残留物を除去する困難さは、一部には、容器の壁へのロウ配合物の付着によるものである。ある場合に、キャンドルの燃焼サイクルの後半の段階で付着性が増加しうる。増加した付着性は、ロウ配合物の縮みの減少をもたらし、ロウ配合物を容器の壁から引き剥がせる範囲が制限される。
【００２６】
あらゆる特定の理論に限定されることを意図することなく、本明細書において提示されるいくつかの態様に従ったロウ配合物は、容器から容易に除去可能なキャンドルマトリックスを形成するように構成される。例えば、いくつかの態様において、ロウ配合物は、特定の香り及び／又は色を有する少なくとも１つのロウ配合物を含む充填された容器を含む。いくつかの態様において、ロウ配合物は、一度元のロウ配合物を取り出しても、容器に挿入されるように構成されたキャンドルを含む。かかる態様の制限のない例は図１〜４において示される。
【００２７】
あらゆる特定の理論に限定されることを意図することなく、本発明のいくつかの態様に従ったロウ配合物は、ロウ配合物を容器の内面から引き剥がすことができるのに十分な収縮性及び／又は表面張力を提供するように構成される。
【００２８】
本明細書において使用されるように、「ロウ」という用語は、周囲温度で可塑性〜脆い固体である物質をいう。本明細書において提示されるある態様に適したロウは、パラフィンロウ、微結晶ロウ、ミツロウ、動物ロウ、植物ロウ、ミネラルロウ、合成ロウ、及びそれらの混合物を含むが、これらに制限されない。半固体（例えばワセリン）に加えて、１種以上の有機化合物を有する液体の、合成ポリマー及び合成ポリマーの混合物を、キャンドル材料又はキャンドル材料の一部で使用してよい。他の典型的に使用されるキャンドル燃料源成分、例えば炭化水素油、ステアリン酸が、キャンドル材料に含まれてもよい。
【００２９】
いくつかの態様において、ロウ配合物を容器の表面の内面から引き剥がせる能力は、例えば、液体から固体への相変化中のロウ配合物の再結晶時間、ロウ配合物の比重、ロウ配合物の組成、ロウ配合物の密度、ロウ配合物の膨張係数、ロウ配合物の表面張力、ロウ配合物と容器の内面との分子間相互作用の性質及び程度などのような要因に影響しうる。
【００３０】
いくつかの態様において、ロウ配合物は、パラフィンロウを含む。あらゆる特定の理論に限定されることを意図することなく、パラフィンロウは、低減されたススの蓄積及び炭素の堆積を有し、並びに揮発性活性物質を保持する許容できる能力を有する。パラフィンロウは、低い熱膨張係数を有し、ロウ配合物の加熱及び冷却段階中に体積変化を最小限にすることができる。熱膨張係数は、温度が摂氏１度変化するごとの材料の体積の変化として定義される。
【００３１】
結果として、いくつかの態様において、ロウ配合物の加熱及び冷却段階中のロウ配合物の体積変化が変更されて、ロウ配合物が燃焼停止後に配合物の融点未満に冷えた場合に、ロウ配合物を容器の内面から引き剥がすことが十分に可能になる。
【００３２】
したがって、本明細書において示されるいくつかの態様は、
ａ）パラフィンロウ、
ｂ）ステアリン酸、
ｃ）ポリエチレン、
ｄ）少なくとも１種の微結晶ロウ、
ｅ）少なくとも１種の直鎖アルコール、及び
ｆ）揮発性活性物質
を含むロウ配合物を提供する。
【００３３】
いくつかの態様において、パラフィンは、ロウ配合物の５０質量％〜９５質量％の量で存在する。いくつかの態様において、パラフィンは、ロウ配合物の５０質量％〜９０質量％の量で存在する。いくつかの態様において、パラフィンは、ロウ配合物の５０質量％〜８５質量％の量で存在する。いくつかの態様において、パラフィンは、ロウ配合物の５０質量％〜８０質量％の量で存在する。いくつかの態様において、パラフィンは、ロウ配合物の５０質量％〜７５質量％の量で存在する。いくつかの態様において、パラフィンは、ロウ配合物の５０質量％〜７０質量％の量で存在する。いくつかの態様において、パラフィンは、ロウ配合物の５０質量％〜６５質量％の量で存在する。いくつかの態様において、パラフィンは、ロウ配合物の５０質量％〜６０質量％の量で存在する。いくつかの態様において、パラフィンは、ロウ配合物の５０質量％〜５５質量％の量で存在する。いくつかの態様において、パラフィンは、ロウ配合物の５５質量％〜９５質量％の量で存在する。いくつかの態様において、パラフィンは、ロウ配合物の６０質量％〜９５質量％の量で存在する。いくつかの態様において、パラフィンは、ロウ配合物の６５質量％〜９５質量％の量で存在する。いくつかの態様において、パラフィンは、ロウ配合物の７０質量％〜９５質量％の量で存在する。いくつかの態様において、パラフィンは、ロウ配合物の７５質量％〜９５質量％の量で存在する。いくつかの態様において、パラフィンは、ロウ配合物の８０質量％〜９５質量％の量で存在する。いくつかの態様において、パラフィンは、ロウ配合物の８５質量％〜９５質量％の量で存在する。いくつかの態様において、パラフィンは、ロウ配合物の９０質量％〜９５質量％の量で存在する。
【００３４】
いくつかの態様において、パラフィンは、ロウ配合物の５５質量％〜９５質量％の量で存在する。いくつかの態様において、パラフィンは、ロウ配合物の６０質量％〜９５質量％の量で存在する。いくつかの態様において、パラフィンは、ロウ配合物の６５質量％〜９５質量％の量で存在する。いくつかの態様において、パラフィンは、ロウ配合物の７０質量％〜９５質量％の量で存在する。いくつかの態様において、パラフィンは、ロウ配合物の７５質量％〜９５質量％の量で存在する。いくつかの態様において、パラフィンは、ロウ配合物の８０質量％〜９５質量％の量で存在する。いくつかの態様において、パラフィンは、ロウ配合物の８５質量％〜９５質量％の量で存在する。いくつかの態様において、パラフィンは、ロウ配合物の９０質量％〜９５質量％の量で存在する。
【００３５】
いくつかの態様において、パラフィンは、ロウ配合物の５０質量％、又は５５質量％、又は６０質量％、又は６５質量％、又は７０質量％、又は７５質量％、又は８０質量％、又は８５質量％、又は９０質量％、又は９５質量％で存在する。
【００３６】
いくつかの態様において、ステアリン酸は、配合物の５質量％〜２０質量％の量で存在する。いくつかの態様において、ステアリン酸は、配合物の５質量％〜１５質量％の量で存在する。いくつかの態様において、ステアリン酸は、配合物の５質量％〜１０質量％の量で存在する。いくつかの態様において、ステアリン酸は、配合物の１０質量％〜２０質量％の量で存在する。いくつかの態様において、ステアリン酸は、配合物の１５質量％〜２０質量％の量で存在する。
【００３７】
いくつかの態様において、ステアリン酸は、配合物の１０質量％〜２０質量％の量で存在する。いくつかの態様において、ステアリン酸は、配合物の１５質量％〜２０質量％の量で存在する。
【００３８】
いくつかの態様において、ステアリン酸は、配合物の５質量％、又は１０質量％、又は１５質量％、又は２０質量％で存在する。
【００３９】
ステアリン酸は、植物源及び又は動物源に由来してよい。いくつかの態様において、ステアリン酸は、粗パーム油から抽出される。いくつかの態様において、粗パーム油は、ステアリン／パーム油に分別される。いくつかの態様において、ステアリン／パーム油は、トリプルプレス（triple pressed）ステアリン酸とも言われるＣ16-18脂肪酸の脂肪酸混合物に蒸留されてよい。いくつかの態様において、パルミチン酸とステアリン酸との割合は、６０／４０である。
【００４０】
いくつかの態様において、ロウ配合物は、室温で固体であり、かつロウ配合物の一部は、ロウ配合物を燃焼させた場合に固体から液体へ相変化し、かつロウ配合物の温度は、ロウ配合物の融点を超えて上昇し、その際、液体であるロウ配合物の一部が、ロウ配合物が燃焼停止後にロウ配合物の融点未満に冷えた場合に液体から固体へ相変化し、少なくとも１種の微結晶ロウが、ロウ配合物が燃焼停止後に配合物の融点未満に冷えた場合にロウ配合物を容器の内面から引き剥がすことを可能にする十分な量で配合物中に存在する。
【００４１】
いくつかの態様において、ポリエチレンは、ロウ配合物が燃焼停止後に配合物の融点未満に冷えた場合にロウ配合物を容器の内面から引き剥がすことを可能にする十分な量でロウ配合物中に存在する。
【００４２】
いくつかの態様において、ポリエチレンは、配合物の０．０５質量％〜５質量％の量で存在する。いくつかの態様において、ポリエチレンは、配合物の０．０５質量％〜４．９５質量％の量で存在する。いくつかの態様において、ポリエチレンは、配合物の０．０５質量％〜４．９０質量％の量で存在する。いくつかの態様において、ポリエチレンは、配合物の０．０５質量％〜４．８５質量％の量で存在する。いくつかの態様において、ポリエチレンは、配合物の０．０５質量％〜４．８０質量％の量で存在する。いくつかの態様において、ポリエチレンは、配合物の０．０５質量％〜４．７５質量％の量で存在する。いくつかの態様において、ポリエチレンは、配合物の０．０５質量％〜４．７０質量％の量で存在する。いくつかの態様において、ポリエチレンは、配合物の０．０５質量％〜４．６５質量％の量で存在する。いくつかの態様において、ポリエチレンは、配合物の０．０５質量％〜４．６０質量％の量で存在する。いくつかの態様において、ポリエチレンは、配合物の０．０５質量％〜４．５５質量％の量で存在する。いくつかの態様において、ポリエチレンは、配合物の０．０５質量％〜４．５０質量％の量で存在する。いくつかの態様において、ポリエチレンは、配合物の０．０５質量％〜４．４５質量％の量で存在する。いくつかの態様において、ポリエチレンは、配合物の０．０５質量％〜４．４０質量％の量で存在する。いくつかの態様において、ポリエチレンは、配合物の０．０５質量％〜４．３５質量％の量で存在する。いくつかの態様において、ポリエチレンは、配合物の０．０５質量％〜４．３０質量％の量で存在する。いくつかの態様において、ポリエチレンは、配合物の０．０５質量％〜４．２５質量％の量で存在する。いくつかの態様において、ポリエチレンは、配合物の０．０５質量％〜４．２０質量％の量で存在する。いくつかの態様において、ポリエチレンは、配合物の０．０５質量％〜４．１５質量％の量で存在する。いくつかの態様において、ポリエチレンは、配合物の０．０５質量％〜４．１０質量％の量で存在する。いくつかの態様において、ポリエチレンは、配合物の０．０５質量％〜４．０５質量％の量で存在する。いくつかの態様において、ポリエチレンは、配合物の０．０５質量％〜４質量％の量で存在する。いくつかの態様において、ポリエチレンは、配合物の０．０５質量％〜３．９５質量％の量で存在する。いくつかの態様において、ポリエチレンは、配合物の０．０５質量％〜３．９０質量％の量で存在する。いくつかの態様において、ポリエチレンは、配合物の０．０５質量％〜３．８５質量％の量で存在する。いくつかの態様において、ポリエチレンは、配合物の０．０５質量％〜３．８０質量％の量で存在する。いくつかの態様において、ポリエチレンは、配合物の０．０５質量％〜３．７５質量％の量で存在する。いくつかの態様において、ポリエチレンは、配合物の０．０５質量％〜３．７０質量％の量で存在する。いくつかの態様において、ポリエチレンは、配合物の０．０５質量％〜３．６５質量％の量で存在する。いくつかの態様において、ポリエチレンは、配合物の０．０５質量％〜３．６０質量％の量で存在する。いくつかの態様において、ポリエチレンは、配合物の０．０５質量％〜３．５５質量％の量で存在する。いくつかの態様において、ポリエチレンは、配合物の０．０５質量％〜３．５０質量％の量で存在する。いくつかの態様において、ポリエチレンは、配合物の０．０５質量％〜３．４５質量％の量で存在する。いくつかの態様において、ポリエチレンは、配合物の０．０５質量％〜３．４０質量％の量で存在する。いくつかの態様において、ポリエチレンは、配合物の０．０５質量％〜３．３５質量％の量で存在する。いくつかの態様において、ポリエチレンは、配合物の０．０５質量％〜３．３０質量％の量で存在する。いくつかの態様において、ポリエチレンは、配合物の０．０５質量％〜３．２５質量％の量で存在する。いくつかの態様において、ポリエチレンは、配合物の０．０５質量％〜３．２０質量％の量で存在する。いくつかの態様において、ポリエチレンは、配合物の０．０５質量％〜３．１５質量％の量で存在する。いくつかの態様において、ポリエチレンは、配合物の０．０５質量％〜３．１０質量％の量で存在する。いくつかの態様において、ポリエチレンは、配合物の０．０５質量％〜３．０５質量％の量で存在する。いくつかの態様において、ポリエチレンは、配合物の０．０５質量％〜３質量％の量で存在する。いくつかの態様において、ポリエチレンは、配合物の０．０５質量％〜２．９５質量％の量で存在する。いくつかの態様において、ポリエチレンは、配合物の０．０５質量％〜２．９０質量％の量で存在する。いくつかの態様において、ポリエチレンは、配合物の０．０５質量％〜２．８５質量％の量で存在する。いくつかの態様において、ポリエチレンは、配合物の０．０５質量％〜２．８０質量％の量で存在する。いくつかの態様において、ポリエチレンは、配合物の０．０５質量％〜２．７５質量％の量で存在する。いくつかの態様において、ポリエチレンは、配合物の０．０５質量％〜２．７０質量％の量で存在する。いくつかの態様において、ポリエチレンは、配合物の０．０５質量％〜２．６５質量％の量で存在する。いくつかの態様において、ポリエチレンは、配合物の０．０５質量％〜２．６０質量％の量で存在する。いくつかの態様において、ポリエチレンは、配合物の０．０５質量％〜２．５５質量％の量で存在する。いくつかの態様において、ポリエチレンは、配合物の０．０５質量％〜２．５０質量％の量で存在する。いくつかの態様において、ポリエチレンは、配合物の０．０５質量％〜２．４５質量％の量で存在する。いくつかの態様において、ポリエチレンは、配合物の０．０５質量％〜２．４０質量％の量で存在する。いくつかの態様において、ポリエチレンは、配合物の０．０５質量％〜２．３５質量％の量で存在する。いくつかの態様において、ポリエチレンは、配合物の０．０５質量％〜２．３０質量％の量で存在する。いくつかの態様において、ポリエチレンは、配合物の０．０５質量％〜２．２５質量％の量で存在する。いくつかの態様において、ポリエチレンは、配合物の０．０５質量％〜２．２０質量％の量で存在する。いくつかの態様において、ポリエチレンは、配合物の０．０５質量％〜２．１５質量％の量で存在する。いくつかの態様において、ポリエチレンは、配合物の０．０５質量％〜２．１０質量％の量で存在する。いくつかの態様において、ポリエチレンは、配合物の０．０５質量％〜２．０５質量％の量で存在する。いくつかの態様において、ポリエチレンは、配合物の０．０５質量％〜２質量％の量で存在する。いくつかの態様において、ポリエチレンは、配合物の０．０５質量％〜１．９５質量％の量で存在する。いくつかの態様において、ポリエチレンは、配合物の０．０５質量％〜１．９０質量％の量で存在する。いくつかの態様において、ポリエチレンは、配合物の０．０５質量％〜１．８５質量％の量で存在する。いくつかの態様において、ポリエチレンは、配合物の０．０５質量％〜１．８０質量％の量で存在する。いくつかの態様において、ポリエチレンは、配合物の０．０５質量％〜１．７５質量％の量で存在する。いくつかの態様において、ポリエチレンは、配合物の０．０５質量％〜１．７０質量％の量で存在する。いくつかの態様において、ポリエチレンは、配合物の０．０５質量％〜１．６５質量％の量で存在する。いくつかの態様において、ポリエチレンは、配合物の０．０５質量％〜１．６０質量％の量で存在する。いくつかの態様において、ポリエチレンは、配合物の０．０５質量％〜１．５５質量％の量で存在する。いくつかの態様において、ポリエチレンは、配合物の０．０５質量％〜１．５０質量％の量で存在する。いくつかの態様において、ポリエチレンは、配合物の０．０５質量％〜１．４５質量％の量で存在する。いくつかの態様において、ポリエチレンは、配合物の０．０５質量％〜１．４０質量％の量で存在する。いくつかの態様において、ポリエチレンは、配合物の０．０５質量％〜１．３５質量％の量で存在する。いくつかの態様において、ポリエチレンは、配合物の０．０５質量％〜１．３０質量％の量で存在する。いくつかの態様において、ポリエチレンは、配合物の０．０５質量％〜１．２５質量％の量で存在する。いくつかの態様において、ポリエチレンは、配合物の０．０５質量％〜１．２０質量％の量で存在する。いくつかの態様において、ポリエチレンは、配合物の０．０５質量％〜１．１５質量％の量で存在する。いくつかの態様において、ポリエチレンは、配合物の０．０５質量％〜１．１０質量％の量で存在する。いくつかの態様において、ポリエチレンは、配合物の０．０５質量％〜１．０５質量％の量で存在する。いくつかの態様において、ポリエチレンは、配合物の０．０５質量％〜１質量％の量で存在する。いくつかの態様において、ポリエチレンは、配合物の０．０５質量％〜０．９５質量％の量で存在する。いくつかの態様において、ポリエチレンは、配合物の０．０５質量％〜０．９０質量％の量で存在する。いくつかの態様において、ポリエチレンは、配合物の０．０５質量％〜０．８５質量％の量で存在する。いくつかの態様において、ポリエチレンは、配合物の０．０５質量％〜０．８０質量％の量で存在する。いくつかの態様において、ポリエチレンは、配合物の０．０５質量％〜０．７５質量％の量で存在する。いくつかの態様において、ポリエチレンは、配合物の０．０５質量％〜０．７０質量％の量で存在する。いくつかの態様において、ポリエチレンは、配合物の０．０５質量％〜０．６５質量％の量で存在する。いくつかの態様において、ポリエチレンは、配合物の０．０５質量％〜０．６０質量％の量で存在する。いくつかの態様において、ポリエチレンは、配合物の０．０５質量％〜０．５５質量％の量で存在する。いくつかの態様において、ポリエチレンは、配合物の０．０５質量％〜０．５０質量％の量で存在する。いくつかの態様において、ポリエチレンは、配合物の０．０５質量％〜０．４５質量％の量で存在する。いくつかの態様において、ポリエチレンは、配合物の０．０５質量％〜０．４０質量％の量で存在する。いくつかの態様において、ポリエチレンは、配合物の０．０５質量％〜０．３５質量％の量で存在する。いくつかの態様において、ポリエチレンは、配合物の０．０５質量％〜０．３０質量％の量で存在する。いくつかの態様において、ポリエチレンは、配合物の０．０５質量％〜０．２５質量％の量で存在する。いくつかの態様において、ポリエチレンは、配合物の０．０５質量％〜０．２０質量％の量で存在する。いくつかの態様において、ポリエチレンは、配合物の０．０５質量％〜０．１５質量％の量で存在する。いくつかの態様において、ポリエチレンは、配合物の０．０５質量％〜０．１０質量％の量で存在する。
【００４３】
いくつかの態様において、ポリエチレンは、配合物の０．１質量％〜５質量％の量で存在する。いくつかの態様において、ポリエチレンは、配合物の０．１５質量％〜５質量％の量で存在する。いくつかの態様において、ポリエチレンは、配合物の０．２質量％〜５質量％の量で存在する。いくつかの態様において、ポリエチレンは、配合物の０．２５質量％〜５質量％の量で存在する。いくつかの態様において、ポリエチレンは、配合物の０．３質量％〜５質量％の量で存在する。いくつかの態様において、ポリエチレンは、配合物の０．３５質量％〜５質量％の量で存在する。いくつかの態様において、ポリエチレンは、配合物の０．４質量％〜５質量％の量で存在する。いくつかの態様において、ポリエチレンは、配合物の０．４５質量％〜５質量％の量で存在する。いくつかの態様において、ポリエチレンは、配合物の０．５質量％〜５質量％の量で存在する。いくつかの態様において、ポリエチレンは、配合物の０．５５質量％〜５質量％の量で存在する。いくつかの態様において、ポリエチレンは、配合物の０．６質量％〜５質量％の量で存在する。いくつかの態様において、ポリエチレンは、配合物の０．６５質量％〜５質量％の量で存在する。いくつかの態様において、ポリエチレンは、配合物の０．７質量％〜５質量％の量で存在する。いくつかの態様において、ポリエチレンは、配合物の０．７５質量％〜５質量％の量で存在する。いくつかの態様において、ポリエチレンは、配合物の０．８質量％〜５質量％の量で存在する。いくつかの態様において、ポリエチレンは、配合物の０．８５質量％〜５質量％の量で存在する。いくつかの態様において、ポリエチレンは、配合物の０．９質量％〜５質量％の量で存在する。いくつかの態様において、ポリエチレンは、配合物の０．９５質量％〜５質量％の量で存在する。いくつかの態様において、ポリエチレンは、配合物の１質量％〜５質量％の量で存在する。いくつかの態様において、ポリエチレンは、配合物の１．０５質量％〜５質量％の量で存在する。いくつかの態様において、ポリエチレンは、配合物の１．１質量％〜５質量％の量で存在する。いくつかの態様において、ポリエチレンは、配合物の１．１５質量％〜５質量％の量で存在する。いくつかの態様において、ポリエチレンは、配合物の１．２質量％〜５質量％の量で存在する。いくつかの態様において、ポリエチレンは、配合物の１．２５質量％〜５質量％の量で存在する。いくつかの態様において、ポリエチレンは、配合物の１．３質量％〜５質量％の量で存在する。いくつかの態様において、ポリエチレンは、配合物の１．３５質量％〜５質量％の量で存在する。いくつかの態様において、ポリエチレンは、配合物の１．４質量％〜５質量％の量で存在する。いくつかの態様において、ポリエチレンは、配合物の１．４５質量％〜５質量％の量で存在する。いくつかの態様において、ポリエチレンは、配合物の１．５質量％〜５質量％の量で存在する。いくつかの態様において、ポリエチレンは、配合物の１．５５質量％〜５質量％の量で存在する。いくつかの態様において、ポリエチレンは、配合物の１．６質量％〜５質量％の量で存在する。いくつかの態様において、ポリエチレンは、配合物の１．６５質量％〜５質量％の量で存在する。いくつかの態様において、ポリエチレンは、配合物の１．７質量％〜５質量％の量で存在する。いくつかの態様において、ポリエチレンは、配合物の１．７５質量％〜５質量％の量で存在する。いくつかの態様において、ポリエチレンは、配合物の１．８質量％〜５質量％の量で存在する。いくつかの態様において、ポリエチレンは、配合物の１．８５質量％〜５質量％の量で存在する。いくつかの態様において、ポリエチレンは、配合物の１．９質量％〜５質量％の量で存在する。いくつかの態様において、ポリエチレンは、配合物の１．９５質量％〜５質量％の量で存在する。いくつかの態様において、ポリエチレンは、配合物の２質量％〜５質量％の量で存在する。いくつかの態様において、ポリエチレンは、配合物の２．０５質量％〜５質量％の量で存在する。いくつかの態様において、ポリエチレンは、配合物の２．１質量％〜５質量％の量で存在する。いくつかの態様において、ポリエチレンは、配合物の２．１５質量％〜５質量％の量で存在する。いくつかの態様において、ポリエチレンは、配合物の２．２質量％〜５質量％の量で存在する。いくつかの態様において、ポリエチレンは、配合物の２．２５質量％〜５質量％の量で存在する。いくつかの態様において、ポリエチレンは、配合物の２．３質量％〜５質量％の量で存在する。いくつかの態様において、ポリエチレンは、配合物の２．３５質量％〜５質量％の量で存在する。いくつかの態様において、ポリエチレンは、配合物の２．４質量％〜５質量％の量で存在する。いくつかの態様において、ポリエチレンは、配合物の２．４５質量％〜５質量％の量で存在する。いくつかの態様において、ポリエチレンは、配合物の２．５質量％〜５質量％の量で存在する。いくつかの態様において、ポリエチレンは、配合物の２．５５質量％〜５質量％の量で存在する。いくつかの態様において、ポリエチレンは、配合物の２．６質量％〜５質量％の量で存在する。いくつかの態様において、ポリエチレンは、配合物の２．６５質量％〜５質量％の量で存在する。いくつかの態様において、ポリエチレンは、配合物の２．７質量％〜５質量％の量で存在する。いくつかの態様において、ポリエチレンは、配合物の２．７５質量％〜５質量％の量で存在する。いくつかの態様において、ポリエチレンは、配合物の２．８質量％〜５質量％の量で存在する。いくつかの態様において、ポリエチレンは、配合物の２．８５質量％〜５質量％の量で存在する。いくつかの態様において、ポリエチレンは、配合物の２．９質量％〜５質量％の量で存在する。いくつかの態様において、ポリエチレンは、配合物の２．９５質量％〜５質量％の量で存在する。いくつかの態様において、ポリエチレンは、配合物の３質量％〜５質量％の量で存在する。いくつかの態様において、ポリエチレンは、配合物の３．０５質量％〜５質量％の量で存在する。いくつかの態様において、ポリエチレンは、配合物の３．１質量％〜５質量％の量で存在する。いくつかの態様において、ポリエチレンは、配合物の３．１５質量％〜５質量％の量で存在する。いくつかの態様において、ポリエチレンは、配合物の３．２質量％〜５質量％の量で存在する。いくつかの態様において、ポリエチレンは、配合物の３．２５質量％〜５質量％の量で存在する。いくつかの態様において、ポリエチレンは、配合物の３．３質量％〜５質量％の量で存在する。いくつかの態様において、ポリエチレンは、配合物の３．３５質量％〜５質量％の量で存在する。いくつかの態様において、ポリエチレンは、配合物の３．４質量％〜５質量％の量で存在する。いくつかの態様において、ポリエチレンは、配合物の３．４５質量％〜５質量％の量で存在する。いくつかの態様において、ポリエチレンは、配合物の３．５質量％〜５質量％の量で存在する。いくつかの態様において、ポリエチレンは、配合物の３．５５質量％〜５質量％の量で存在する。いくつかの態様において、ポリエチレンは、配合物の３．６質量％〜５質量％の量で存在する。いくつかの態様において、ポリエチレンは、配合物の３．６５質量％〜５質量％の量で存在する。いくつかの態様において、ポリエチレンは、配合物の３．７質量％〜５質量％の量で存在する。いくつかの態様において、ポリエチレンは、配合物の３．７５質量％〜５質量％の量で存在する。いくつかの態様において、ポリエチレンは、配合物の３．８質量％〜５質量％の量で存在する。いくつかの態様において、ポリエチレンは、配合物の３．８５質量％〜５質量％の量で存在する。いくつかの態様において、ポリエチレンは、配合物の３．９質量％〜５質量％の量で存在する。いくつかの態様において、ポリエチレンは、配合物の３．９５質量％〜５質量％の量で存在する。いくつかの態様において、ポリエチレンは、配合物の４質量％〜５質量％の量で存在する。いくつかの態様において、ポリエチレンは、配合物の４．０５質量％〜５質量％の量で存在する。いくつかの態様において、ポリエチレンは、配合物の４．１質量％〜５質量％の量で存在する。いくつかの態様において、ポリエチレンは、配合物の４．１５質量％〜５質量％の量で存在する。いくつかの態様において、ポリエチレンは、配合物の４．２質量％〜５質量％の量で存在する。いくつかの態様において、ポリエチレンは、配合物の４．２５質量％〜５質量％の量で存在する。いくつかの態様において、ポリエチレンは、配合物の４．３質量％〜５質量％の量で存在する。いくつかの態様において、ポリエチレンは、配合物の４．３５質量％〜５質量％の量で存在する。いくつかの態様において、ポリエチレンは、配合物の４．４質量％〜５質量％の量で存在する。いくつかの態様において、ポリエチレンは、配合物の４．４５質量％〜５質量％の量で存在する。いくつかの態様において、ポリエチレンは、配合物の４．５質量％〜５質量％の量で存在する。いくつかの態様において、ポリエチレンは、配合物の４．５５質量％〜５質量％の量で存在する。いくつかの態様において、ポリエチレンは、配合物の４．６質量％〜５質量％の量で存在する。いくつかの態様において、ポリエチレンは、配合物の４．６５質量％〜５質量％の量で存在する。いくつかの態様において、ポリエチレンは、配合物の４．７質量％〜５質量％の量で存在する。いくつかの態様において、ポリエチレンは、配合物の４．７５質量％〜５質量％の量で存在する。いくつかの態様において、ポリエチレンは、配合物の４．８質量％〜５質量％の量で存在する。いくつかの態様において、ポリエチレンは、配合物の４．８５質量％〜５質量％の量で存在する。いくつかの態様において、ポリエチレンは、配合物の４．９質量％〜５質量％の量で存在する。いくつかの態様において、ポリエチレンは、配合物の４．９５質量％〜５質量％の量で存在する。
【００４４】
いくつかの態様において、ポリエチレンは、ロウ配合物の０．０５質量％、又は０．１質量％、０．１５質量％、又は０．２質量％、０．２５質量％、又は０．３質量％、０．３５質量％、又は０．４質量％、０．４５質量％、又は０．５質量％、０．５５質量％、又は０．６質量％、０．６５質量％、又は０．７質量％、０．７５質量％、又は０．８質量％、０．８５質量％、又は０．９質量％、０．９５質量％、又は１質量％、又は１．０５質量％、又は１．１５質量％、又は１．２０質量％、又は１．２５質量％、又は１．３質量％、又は１．３５質量％、又は１．４質量％、又は１．４５質量％、又は１．５質量％、又は１．５５質量％、又は１．６質量％、又は１．６５質量％、又は１．７質量％、又は１．７５質量％、又は１．８質量％、又は１．８５質量％、又は１．９質量％、又は１．９５質量％、又は２質量％、又は２．０５質量％、又は２．１５質量％、又は２．２０質量％、又は２．２５質量％、又は２．３質量％、又は２．３５質量％、又は２．４質量％、又は２．４５質量％、又は２．５質量％、又は２．５５質量％、又は２．６質量％、又は２．６５質量％、又は２．７質量％、又は２．７５質量％、又は２．８質量％、又は２．８５質量％、又は２．９質量％、又は２．９５質量％、又は３質量％、又は３．０５質量％、又は３．１５質量％、又は３．２０質量％、又は３．２５質量％、又は３．３質量％、又は３．３５質量％、又は３．４質量％、又は３．４５質量％、又は３．５質量％、又は３．５５質量％、又は３．６質量％、又は３．６５質量％、又は３．７質量％、又は３．７５質量％、又は３．８質量％、又は３．８５質量％、又は３．９質量％、又は３．９５質量％、又は４質量％、又は４．０５質量％、又は４．１５質量％、又は４．２０質量％、又は４．２５質量％、又は４．３質量％、又は４．３５質量％、又は４．４質量％、又は４．４５質量％、又は４．５質量％、又は４．５５質量％、又は４．６質量％、又は４．６５質量％、又は４．７質量％、又は４．７５質量％、又は４．８質量％、又は４．８５質量％、又は４．９質量％、又は４．９５質量％、又は５質量％で存在する。
【００４５】
あらゆる特定の理論に限定されることを意図することなく、ポリエチレンは、パラフィンロウの結晶特性を変更しうる。いくつかの態様において、ポリエチレンは、パラフィンロウの既存の炭素骨格に表面積を追加しうる。いくつかの実施形態において、増加させた表面積は、ロウ配合物のフレグランス油を保持する高められた能力をもたらしうる。
【００４６】
いくつかの態様において、ポリエチレンの分子量は３００〜２５００である。いくつかの態様において、ポリエチレンの融点は８０〜１６０℃である。
【００４７】
いくつかの態様において、ポリエチレンは、商品名ＰＯＬＹＷＡＸ ５００として販売されるポリエチレンである。
【００４８】
いくつかの態様において、ポリエチレンはポリエチレングリコールである。いくつかの態様において、ポリエチレングリコールは平均分子量４００を有する。いくつかの態様において、ポリエチレングリコールは、商品名ＣＡＲＢＯＷＡＸ ４００として販売されるポリエチレングリコールである。
【００４９】
いくつかの態様において、少なくとも１種の微結晶ロウは、配合物の０．１質量％〜５質量％の量で存在する。いくつかの態様において、少なくとも１種の微結晶ロウは、配合物の０．２質量％〜５質量％の量で存在する。いくつかの態様において、少なくとも１種の微結晶ロウは、配合物の０．３質量％〜５質量％の量で存在する。いくつかの態様において、少なくとも１種の微結晶ロウは、配合物の０．４質量％〜５質量％の量で存在する。いくつかの態様において、少なくとも１種の微結晶ロウは、配合物の０．５質量％〜５質量％の量で存在する。いくつかの態様において、少なくとも１種の微結晶ロウは、配合物の０．６質量％〜５質量％の量で存在する。いくつかの態様において、少なくとも１種の微結晶ロウは、配合物の０．７質量％〜５質量％の量で存在する。いくつかの態様において、少なくとも１種の微結晶ロウは、配合物の０．８質量％〜５質量％の量で存在する。いくつかの態様において、少なくとも１種の微結晶ロウは、配合物の０．９質量％〜５質量％の量で存在する。いくつかの態様において、少なくとも１種の微結晶ロウは、配合物の１質量％〜５質量％の量で存在する。いくつかの態様において、少なくとも１種の微結晶ロウは、配合物の１．５質量％〜５質量％の量で存在する。いくつかの態様において、少なくとも１種の微結晶ロウは、配合物の２質量％〜５質量％の量で存在する。いくつかの態様において、少なくとも１種の微結晶ロウは、配合物の２．５質量％〜５質量％の量で存在する。いくつかの態様において、少なくとも１種の微結晶ロウは、配合物の３質量％〜５質量％の量で存在する。いくつかの態様において、少なくとも１種の微結晶ロウは、配合物の３．５質量％〜５質量％の量で存在する。いくつかの態様において、少なくとも１種の微結晶ロウは、配合物の４質量％〜５質量％の量で存在する。いくつかの態様において、少なくとも１種の微結晶ロウは、配合物の４．５質量％〜５質量％の量で存在する。いくつかの態様において、少なくとも１種の微結晶ロウは、配合物の０．１質量％〜４．５質量％の量で存在する。いくつかの態様において、少なくとも１種の微結晶ロウは、配合物の０．１質量％〜４質量％の量で存在する。いくつかの態様において、少なくとも１種の微結晶ロウは、配合物の０．１質量％〜３．５質量％の量で存在する。いくつかの態様において、少なくとも１種の微結晶ロウは、配合物の０．１質量％〜３質量％の量で存在する。いくつかの態様において、少なくとも１種の微結晶ロウは、配合物の０．１質量％〜２．５質量％の量で存在する。いくつかの態様において、少なくとも１種の微結晶ロウは、配合物の０．１質量％〜２質量％の量で存在する。いくつかの態様において、少なくとも１種の微結晶ロウは、配合物の０．１質量％〜１．５質量％の量で存在する。いくつかの態様において、少なくとも１種の微結晶ロウは、配合物の０．１質量％〜１質量％の量で存在する。いくつかの態様において、少なくとも１種の微結晶ロウは、配合物の０．１質量％〜０．５質量％の量で存在する。いくつかの態様において、少なくとも１種の微結晶ロウは、配合物の０．１質量％〜０．４質量％の量で存在する。いくつかの態様において、少なくとも１種の微結晶ロウは、配合物の０．１質量％〜０．３質量％の量で存在する。いくつかの態様において、少なくとも１種の微結晶ロウは、配合物の０．１質量％〜０．２質量％の量で存在する。
【００５０】
いくつかの態様において、少なくとも１種の微結晶ロウは、配合物の０．１質量％〜４．５質量％の量で存在する。いくつかの態様において、少なくとも１種の微結晶ロウは、配合物の０．１質量％〜４質量％の量で存在する。いくつかの態様において、少なくとも１種の微結晶ロウは、配合物の０．１質量％〜３．５質量％の量で存在する。いくつかの態様において、少なくとも１種の微結晶ロウは、配合物の０．１質量％〜３質量％の量で存在する。いくつかの態様において、少なくとも１種の微結晶ロウは、配合物の０．１質量％〜２．５質量％の量で存在する。いくつかの態様において、少なくとも１種の微結晶ロウは、配合物の０．１質量％〜２質量％の量で存在する。いくつかの態様において、少なくとも１種の微結晶ロウは、配合物の０．１質量％〜１．５質量％の量で存在する。いくつかの態様において、少なくとも１種の微結晶ロウは、配合物の０．１質量％〜１質量％の量で存在する。いくつかの態様において、少なくとも１種の微結晶ロウは、配合物の０．１質量％〜０．５質量％の量で存在する。いくつかの態様において、少なくとも１種の微結晶ロウは、配合物の０．１質量％〜０．４質量％の量で存在する。いくつかの態様において、少なくとも１種の微結晶ロウは、配合物の０．１質量％〜０．３質量％の量で存在する。いくつかの態様において、少なくとも１種の微結晶ロウは、配合物の０．１質量％〜０．２質量％の量で存在する。
【００５１】
いくつかの態様において、少なくとも１種の微結晶ロウは、ロウ配合物の０．１質量％、又は０．２質量％、又は０．３質量％、又は０．４質量％、又は０．５質量％、又は１質量％、又は１．５質量％、又は２質量％、又は２．５質量％、又は３質量％、又は３．５質量％、又は４質量％、又は４．５質量％、又は５質量％で存在する。
【００５２】
微結晶ロウは、粗油蒸留により得られうる。いくつかの態様において、微結晶ロウは、Ｃ25-80の範囲の鎖長分布を有する飽和炭化水素の混合部を含む。微結晶ロウは、分枝鎖状イソアルカン及びアルキル置換したシクロアルカン（Ｎａｐｈｔｈｅｎｅｓ）を含みうる。あらゆる特定の理論に限定されることを意図することなく、微結晶ロウは、ロウ配合物の硬さ及び融点を高めうる。さらに、微結晶ロウは、ロウ配合物の柔軟性及び油結合能力を高めて、ロウ配合物により多くのフレグランス油を保持させうる。
【００５３】
いくつかの態様において、少なくとも１種の直鎖アルコールは、ロウ配合物の０．１％〜０．６％（ｗ／ｗ）の量で存在する。いくつかの態様において、少なくとも１種の直鎖アルコールは、ロウ配合物の０．０１％〜２５％（ｗ／ｗ）の量で存在する。代わりに、少なくとも１種の直鎖アルコールは、ロウ配合物の０．１％〜５％（ｗ／ｗ）の量で存在する。代わりに、少なくとも１種の直鎖アルコールは、ロウ配合物の０．１５％〜５％（ｗ／ｗ）の量で存在する。代わりに、少なくとも１種の直鎖アルコールは、ロウ配合物の０．１％〜０．６％（ｗ／ｗ）の量で存在する。
【００５４】
いくつかの態様において、少なくとも１種の直鎖アルコールは、ロウ配合物の２５％（ｗ／ｗ）で存在する。代わりに、少なくとも１種の直鎖アルコールは、ロウ配合物の２４％、又は２３％、又は２２％、又は２１％、又は２０％、又は１５％、又は１０％、又は５％、又は１％、又は０．９％、又は０．８％、又は０．７％、又は０．６％、又は０．５％、又は０．４％、又は０．３％、又は０．２％、又は０．１％、又は０．０９％、又は０．０８％、又は０．０７％、又は０．０６％、又は０．０５％、又は０．０４％、又は０．０３％、又は０．０２％、又は０．０１％、又は０．００５％、又は０．００１％（ｗ／ｗ）で存在する。
【００５５】
少なくとも１種の直鎖アルコールの例は、商品名ＵＮＩＬＩＮTMとして販売される高分子量直鎖第一級アルコールを含む。いくつかの態様において、少なくとも１種の直鎖アルコールは、商品名ＵＮＩＬＩＮTM ５５０として販売される高分子量直鎖第一級アルコールである。いくつかの態様において、少なくとも１種の直鎖アルコールは、商品名ＵＮＩＬＩＮTM ７００として販売される高分子量直鎖第一級アルコールである。いくつかの態様において、少なくとも１種の直鎖アルコールは、商品名ＵＮＩＬＩＮTM １０００として販売される高分子量直鎖第一級アルコールである。
【００５６】
いくつかの態様において、少なくとも１種の直鎖アルコールは、ロウ結晶間の間隙空間を空けることによってロウ配合物の結晶充填を粉砕することにより揮発性活性物質の分散を改善し、それにより揮発性活性物質をロウ結晶間に均一に浸透させる。
【００５７】
いくつかの態様において、ロウ配合物は、さらに多価アルコールを含みうる。あらゆる特定の理論に限定されることを意図することなく、多価アルコールは、さらに、キャンドルが燃焼停止後にロウ配合物の融点未満に冷えた場合にロウ配合物を容器の内面から引き剥がすことを可能にしうる。
【００５８】
いくつかの態様において、ロウ配合物は、キャンドルが燃焼停止後にロウ配合物の融点未満に冷えた場合にロウ配合物を容器の内面から引き剥がすことを可能する追加の化合物をさらに含みうる。例えば、ポリエチレングリコール、植物グリセリン、ジプロピレングリコール、ジメチルポリシロキサン、メチルフェニルポリシロキサン、水溶性シリコーングリコールコポリマー、及びアルコール溶性シリコーングリコールコポリマーを含むが、これらに制限されない。
【００５９】
いくつかの態様において、ロウ配合物は、強化された又は追加の美的及び／又は機能的な改善を提供するために追加の任意成分をさらに含みうる。特に、ロウ配合物中に含まれてよい追加の材料は、着色剤、装飾材料、溶剤、安定剤、酸化防止剤、及びＵＶ遮断剤を含む。かかる任意成分は、本明細書のより詳細な記載を保証せず、あらゆる場合に網羅されていない。当業者は、当業者の一般の知識及びキャンドルの所望の特徴に基づいてそれらを選択できる。特に、追加の成分の種類及び量は、ロウ配合物の構造又は燃焼特性を変更しないものから選択される。
【００６０】
揮発性活性物質は、任意のタイプの揮発性活性物質であってよい。いくつかの態様において、香料、悪臭中和剤、殺菌剤、昆虫忌避剤、又はそれらの任意の組み合わせである。いくつかの態様において、揮発性活性物質は香料である。
【００６１】
本明細書において使用されるように、「香料」という用語は、任意の付香成分又はそれらの混合物を含むことを意味する。「付香成分」は、ここでは、香料産業において現在使用されている化合物、すなわち着香したキャンドルにおいて活性成分として使用してその周囲に快楽効果を付与する化合物を意味する。言い換えれば、付香成分であると考えられるべきかかる成分又は混合物は、ポジティブ又は好ましい方法でキャンドルのにおいを付与又は改質することができると、及び単に１つのにおいを有するだけでないと香料の当業者によって認識される必要がある。さらに、この定義は、必ずしもにおいを有するわけではないが、付香組成物のにおいを調整することができ、その結果、かかる組成物のにおいの使用者による知覚を改質することができる化合物を含むことも意味する。
【００６２】
いずれにしても網羅的とはならないであろうこれらの付香成分の性質及びタイプは、ここでより詳細な記載を保証するものではなく、その際当業者は、一般の知識、任意の使用又は適用及び所望された感覚刺激性効果に基づいて、それらを選択することができる。一般的な用語で、これらの付香成分は、アルコール、アルデヒド、ケトン、エステル、エーテル、アセテート、ニトリル、テルペン炭化水素、窒素又は硫黄の複素環化合物及び精油と多様な化学品種に属し、かつ該付香成分は、天然又は合成由来のものであってよい。これらの成分の多くは、いずれにしても、参考文献、例えばＳ． ＡｒｃｔａｎｄｅｒによるＰｅｒｆｕｍｅ ａｎｄ Ｆｌａｖｏｒ Ｃｈｅｍｉｃａｌｓ， １９６９， Ｍｏｎｔｃｌａｉｒ， Ｎ．Ｊ．， ＵＳＡ、又はその最新版において、又は同様の種類の他の著作において、並びに香料の分野における豊富な特許文献において挙げられている。前記成分は、制御された方法で種々のタイプの付香成分を放出することが公知の化合物であってもよいとも解される。
【００６３】
「悪臭中和剤」又は「悪臭中和成分」という用語に関しては、悪臭の、すなわち人間の鼻に不愉快又は不快であるにおいの知覚を、悪臭を中和する及び／又は隠すことによって低減することができる化合物を意味する。特定の態様において、悪臭中和剤は、公知の悪臭を生じる鍵となる化合物と反応する能力を有する。前記反応は、悪臭物質の空気中レベルの低下をもたらし、その結果、悪臭の知覚の低下をもたらす。
【００６４】
適した昆虫忌避剤の制限のない例は、シトロネラ、ジメチルフタレート及びｎ，ｎ−ジメチル−ｍ−トルアミドを含む。
【００６５】
揮発性活性物質は、典型的に、組成物の全質量に対して、１０〜２５質量％でキャンドル中に存在する。
【００６６】
一般的に、キャンドルを製造するための公知の方法を使用して、本明細書において開示されるキャンドルが提供される。いくつかの態様において、高融点ロウで被覆した芯を所望の長さに切断し、そして小さい金属芯立てに圧着させる。芯立てを容器の底部に取り付ける。容器の頂部で、金属芯のガイドを設置して芯を垂直に維持する。ロウ配合物を、所望のレベルまで容器に注ぐ。キャンドルを室温まで冷却させ、続いて金属芯のガイドを取り外す。任意に、加速冷却プロセスを使用してよい。芯を適切な長さにトリミングして、完成したキャンドルを得る。業界で一般的なものを含む他のアプローチを使用してもよい。
【００６７】
本明細書において提示される一態様は、
ａ）パラフィンロウ、ステアリン酸、ポリエチレン、少なくとも１種の微結晶ロウ、少なくとも１種の直鎖アルコール、及び揮発性活性物質を混合し、それにより配合物を形成すること、及び
ｂ）配合物からキャンドルを形成すること
を含む方法を提供し、その際、ポリエチレンは、キャンドルが燃焼停止後に配合物の融点未満に冷えた場合に配合物を容器の内面から引き剥がすことを可能にする十分な量で配合物中に存在し、少なくとも１種の微結晶ロウは、キャンドルが燃焼停止後に配合物の融点未満に冷えた場合に配合物を容器の内面から引き剥がすことを可能にする十分な量で配合物中に存在する。
【００６８】
本発明を最良に例証するが、以下の実施例に制限されない。
【００６９】
実施例
実施例１：本明細書に提示したいくつかの態様に従ったロウ配合物
【表１】
2020522598.tif 000002
【００７０】
【表２】
2020522598.tif 000003
【００７１】
【表３】
2020522598.tif 000004
【００７２】
【表４】
2020522598.tif 000005
【００７３】
【表５】
2020522598.tif 000006
【００７４】
【表６】
2020522598.tif 000007
【００７５】
【表７】
2020522598.tif 000008
【００７６】
本明細書を通して引用された刊行物は、その全体を参照をもって本明細書に組み込まれたものとする。本発明の種々の態様は、実施例及び好ましい実施形態を参照することにより前記で例示されているが、本発明の範囲は上記の説明によってではなく特許法の原則の下で適切に解釈される特許請求の範囲により評価される。
【図１】
2020522598.tif 000009
【図２】
2020522598.tif 000010
【図３】
2020522598.tif 000011
【図４】
2020522598.tif 000012
【国際調査報告】
2020522598.tif 000013
2020522598.tif 000014
2020522598.tif 000015